(57)【要約】【課題】既知の装飾積層体及び方法に優る利点を与える、改良された装飾積層体及びその形成方法を提供する。【解決手段】構造的構成要素に貼り付けるための装飾積層体が提供される。装飾積層体は、難燃材料を伴う或いは伴わない不織布材料の基板層を有する。装飾積層体は、基板層上に配置されるエンボス加工可能層を更に有する。エンボス加工可能層はエンボス樹脂材料と難燃材料とを含む。装飾積層体は、エンボス加工可能層上に配置される保護層を更に有する。保護層は、ポリビニルフッ化物系材料を含むとともに、エンボス加工可能層と対向する保護層の第１の側面上に装飾材料が印刷される。接着層が装飾積層体の基板層に塗布される。装飾積層体は、基板層が構造的構成要素の結合面と対向する状態で、及び、接着層が装飾積層体と構造的構成要素の結合面との間に塗布される状態で、構造的構成要素に貼り付けられる。【選択図】図４Ａ
2016068555.tif 000002
【特許請求の範囲】
【請求項１】
構造的構成要素（２８）に貼り付けるための装飾積層体（１０）において、前記装飾積層体（１０）は、
難燃材料（７０）を伴う不織布材料（６８）を備える基板層（６４）と、
前記基板層（６４）上に配置されるエンボス加工可能層（７８）であって、前記エンボス加工可能層（７８）がエンボス樹脂材料（８２）と難燃材料（７０）とを備える、エンボス加工可能層（７８）と、
前記エンボス加工可能層（７８）上に配置される保護層（８４）であって、前記保護層（８４）は、ポリビニルフッ化物系材料（８８）を備えるとともに、前記エンボス加工可能層（７８）と対向する前記保護層（８４）の第１の側面（８６ａ）上に装飾材料（９０）が印刷される、保護層（８４）と、
を備え、
前記装飾積層体（１０）は、前記基板層（６４）が前記構造的構成要素（２８）の結合面（６２）と対向する状態で、及び、接着層（６３）が前記装飾積層体（１０）と前記構造的構成要素（２８）の前記結合面（６２）との間に塗布される状態で、前記構造的構成要素（２８）に貼り付けられる、装飾積層体（１０）。
【請求項２】
難燃材料側面（７６）を形成するべく前記基板層（６４）の第１の側面（６６ａ）に加えられる難燃材料層（７２）を更に備え、前記難燃材料側面（７６）は、前記装飾積層体（１０）が形成されて前記構造的構成要素（２８）に貼り付けられる時点で前記接着層（６３）を受けて前記構造的構成要素（２８）の結合面（６２）と対向するように構成される、請求項１に記載の装飾積層体（１０）。
【請求項３】
前記不織布材料（６８）は、多孔質であるとともに、以下のうちの１つ以上、すなわち、ポリエチレンテレフタレート（ＰＥＴ）、ポチトリメチレンテレフタレート（ＰＴＴ）、ポリプロピレン（ＰＰ）、ポリエチレン（ＰＥ）、ポリアミド（ＰＡ）、ポリフェニレンサルファイド（ＰＰＳ）、アラミド、及び、コポリエステルから成るグループから選択されるポリマーから少なくとも一部が形成される合成ポリマー繊維、グラスファイバを含むガラス繊維、炭素繊維、及び、前記難燃材料（７０）が膨張性又は非膨張性である難燃材料充填不織布材料のうちの１つ以上から構成される、請求項１又は請求項２に記載の装飾積層体（１０）。
【請求項４】
前記不織布材料（６８）は、繰り返しパターンを有さないとともに、前記エンボス加工可能層（７８）の前記エンボス樹脂材料（８２）を機械的に補強するように構成される、請求項１から３のいずれか一項に記載の装飾積層体（１０）。
【請求項５】
前記構造的構成要素（２８）は、航空機構造的構成要素（２８ａ）、回転翼航空機構造的構成要素、宇宙船構造的構成要素、船舶構造的構成要素、自動車構造的構成要素、又は、トラック構造的構成要素を備える、請求項１から４のいずれか一項に記載の装飾積層体（１０）。
【請求項６】
胴体（１４）と、
前記胴体（１４）に結合される少なくとも１つの翼（１８）と、
装飾積層体（１０）を有する少なくとも１つの航空機構造的構成要素（２８ａ）と、
を備える航空機（１２ａ）において、前記装飾積層体（１０）は、
難燃材料（７０）を伴う或いは伴わない不織布材料（６８）を備える基板層（６４）と、
前記基板層（６４）上に配置されるエンボス加工可能層（７８）であって、前記エンボス加工可能層（７８）がエンボス樹脂材料（８２）と難燃材料（７０）とを備える、エンボス加工可能層（７８）と、
前記エンボス加工可能層（７８）上に配置される保護層（８４）であって、前記保護層（８４）は、ポリビニルフッ化物系材料（８８）を備えるとともに、前記エンボス加工可能層（７８）と対向する前記保護層（８４）の第１の側面（８６ａ）上に装飾材料（９０）が印刷される、保護層（８４）と、
を備え、
前記装飾積層体（１０）は、前記基板層（６４）が前記少なくとも１つの航空機構造的構成要素（２８ａ）の結合面（６２）と対向する状態で、及び、接着層（６３）が前記装飾積層体（１０）と前記少なくとも１つの航空機構造的構成要素（２８ａ）の結合面（６２）との間に塗布される状態で、前記少なくとも１つの航空機構造的構成要素（２８ａ）に貼り付けられる、航空機（１２ａ）。
【請求項７】
装飾積層体（１０）は、難燃材料側面（７６）を形成するべく前記基板層（６４）の第１の側面（６６ａ）に加えられる難燃材料層（７２）を更に備え、前記難燃材料側面（７６）は、前記装飾積層体（１０）が形成されて前記航空機構造的構成要素（２８ａ）に貼り付けられる時点で前記接着層（６３）を受けて前記航空機構造的構成要素（２８ａ）の結合面（６２）と対向するように構成される、請求項６に記載の航空機（１２ａ）。
【請求項８】
前記不織布材料（６８）は、多孔質であるとともに、以下のうちの１つ以上、すなわち、ポリエチレンテレフタレート（ＰＥＴ）、ポチトリメチレンテレフタレート（ＰＴＴ）、ポリプロピレン（ＰＰ）、ポリエチレン（ＰＥ）、ポリアミド（ＰＡ）、ポリフェニレンサルファイド（ＰＰＳ）、アラミド、及び、コポリエステルから成るグループから選択されるポリマーから少なくとも一部が形成される合成ポリマー繊維、グラスファイバを含むガラス繊維、炭素繊維、及び、前記難燃材料が膨張性又は非膨張性（７０）である難燃材料充填不織布材料のうちの１つ以上から構成される、請求項６又は請求項７に記載の航空機（１２ａ）。
【請求項９】
前記不織布材料（６８）は、光が通過する表面界面の数を増大させる複数のマイクロファイバ及び繊維を有し、それにより、前記装飾積層体（１０）及び前記装飾積層体（１０）下の前記少なくとも１つの航空機構造的構成要素（２８ａ）の不透明性の増大をもたらす、請求項６から８のいずれか一項に記載の航空機（１２ａ）。
【請求項１０】
前記不織布材料（６８）は、前記装飾積層体（１０）の形成中に高温で歪まない非配向繊維を備える、請求項６から９のいずれか一項に記載の航空機（１２ａ）。
【発明の詳細な説明】
【技術分野】
【０００１】
本開示は、一般に、装飾積層体及びその形成方法に関し、特に、航空機内部構造的構成要素などの構造的構成要素で不織装飾積層体が使用される、不織装飾積層体及びその形成方法に関する。
【背景技術】
【０００２】
装飾積層体は、壁の表面のため、調理台のため、及び、航空機の内部構造的構成要素などの他の構造体のため、を含む多種多様な用途で使用される。例えば、装飾積層体は、そのような航空機内部構造的構成要素の表面に、客室内部側壁及び天井パネル、床パネル、手荷物棚、トイレ及び調理室のパネル及び構造、バルクヘッド隔壁、及び、他の航空機内部構造的構成要素として貼り付けられてもよい。
【０００３】
装飾積層体は、一般に、テクスチャを伴う装飾積層体を与えるためにエンボス加工可能であってもよい基板層又は支持層と、基板層上に横たわる装飾層と、装飾層上に横たわる保護層とを含む。特定の装飾積層体では、使用される材料の性質及び所望の積層体特性に応じて、基板層、装飾層、及び、保護層の間に他の層が含まれてもよい。装飾層は、該装飾層に対して装飾効果を与えるために、様々なパターン及び色を伴って印刷されてもよい。
【０００４】
装飾積層体は、高温高圧積層・エンボス加工成形プロセスを使用して装飾積層体の層を印刷し、エンボス加工し、成形し、及び／又は、積層することによって製造されてもよい。形成された装飾積層体は、その後、接着剤又は他の結合剤により、航空機内部構造的構成要素の表面に結合されてもよい。
【０００５】
１つの既知の装飾積層体及び該装飾積層体を製造する方法は、様々な層に結合される接着剤ベースのエンボス樹脂を伴うポリビニルフッ化物（ＰＶＦ）膜の基板層を使用することを含む。しかしながら、この既知の装飾積層体及び方法で使用されるそのような基板層膜は、２軸配向される（すなわち、膜が２つの異なる方向に伸ばされる）とともに、高い処理温度に晒されるときに歪む或いは収縮する場合がある。これは、装飾積層体の皺をもたらす場合があり、ひいては、品質要求に基づく生産中に装飾積層体の不良をもたらし得る。
【０００６】
また、この既知の装飾積層体及び方法で使用されるそのような基板層膜は、印刷することが難しい場合があり、また、バッチ生産によって製造される場合がある（すなわち、物品をグループ又はバッチで処理する。この場合、それぞれの物品に固有のプロセスが物品のバッチに関して同時に行われ、また、そのバッチは、バッチ全体が完了するまで生産の次の段階又は検査へ移行しない）。装飾積層体のバッチ処理は、時間がかかり、非常に変わりやすいとともに、製造コスト及び人件費の増大をもたらし、また、品質の一貫性がなくなる場合がある。
【０００７】
更に、この既知の装飾積層体及び方法で使用されるそのような基板層膜は、光が通過する表面界面の数が減少する場合があり、そのため、装飾積層体の不透明性が低下する場合がある。不透明性の低下により、下層の航空機内部構造的構成要素を見ることができる場合がある。これは、下層の航空機内部構造的構成要素の見た目が悪い或いはさもなければ魅力がない場合には、望ましくない場合がある。
【０００８】
他の既知の装飾積層体及び該装飾積層体を製造する方法は、エンボス加工可能層及び保護層を伴う織り繊維材料の基板層を使用することを含む。しかしながら、この既知の装飾積層体で使用されるそのような織り繊維基板層は、繰り返しパターンを有する場合がある。そのような繰り返しパターンが織り繊維基板層の上側に横たわるエンボス加工可能層上又は保護層上の印刷デザイン又は装飾デザインと組み合わされると、繰り返しパターン及び印刷デザイン又は装飾デザインは、装飾積層体の外観全体に影響を及ぼす重ね合わせパターンを形成する場合がある。これは、外観要求又は審美的要求に基づく生産中に装飾積層体の不良をもたらし得る。
【０００９】
したがって、当該技術分野においては、既知の装飾積層体及び方法に優る利点を与える、改良された装飾積層体及びその形成方法の必要性がある。
【発明の概要】
【発明が解決しようとする課題】
【００１０】
本開示の実施例は、改良された装飾積層体及び該装飾積層体を形成する方法を提供する。以下の詳細な説明で述べられるように、改良された装飾積層体及び該装飾積層体を形成する方法の実施形態は、既存の装飾積層体及び方法に優る大きな利点を与えることができる。
【課題を解決するための手段】
【００１１】
本開示の一実施形態では、構造的構成要素に貼り付けるための装飾積層体が提供される。装飾積層体は、難燃材料を伴う或いは伴わない不織布材料を備える基板層を備える。
【００１２】
装飾積層体は、基板層上に配置されるエンボス加工可能層を更に備える。エンボス加工可能層はエンボス樹脂材料と難燃材料とを備える。
【００１３】
装飾積層体は、エンボス加工可能層上に配置される保護層を更に備える。保護層は、ポリビニルフッ化物系材料を備えるとともに、エンボス加工可能層と対向する保護層の第１の側面上に装飾材料が印刷される。装飾積層体は、基板層が構造的構成要素の結合面と対向する状態で、及び、接着層が装飾積層体と構造的構成要素の結合面との間に塗布される状態で、構造的構成要素に貼り付けられる。
【００１４】
本開示の他の実施形態では、航空機が提供される。航空機は、胴体と、胴体に結合される少なくとも１つの翼とを備える。航空機は、装飾積層体を有する少なくとも１つの航空機構造的構成要素を更に備える。
【００１５】
装飾積層体は、難燃材料を伴う或いは伴わない不織布材料を備える基板層を備える。装飾積層体は、基板層上に配置されるエンボス加工可能層を更に備える。エンボス加工可能層はエンボス樹脂材料と難燃材料とを備える。
【００１６】
装飾積層体は、エンボス加工可能層上に配置される保護層を更に備える。保護層は、ポリビニルフッ化物系材料を備えるとともに、エンボス加工可能層と対向する保護層の第１の側面上に装飾材料が印刷される。装飾積層体は、基板層が少なくとも１つの航空機構造的構成要素の結合面と対向する状態で、及び、接着層が装飾積層体と少なくとも１つの航空機構造的構成要素の結合面との間に塗布される状態で、少なくとも１つの航空機構造的構成要素に貼り付けられる。
【００１７】
本開示の他の実施形態では、構造的構成要素に貼り付けるための装飾積層体を形成する方法が提供される。方法は、印刷装飾材料側面を形成するべく保護層の第１の側面上に装飾材料を印刷するステップを備える。保護層はポリビニルフッ化物系材料を備える。
【００１８】
方法は、難燃材料を伴う或いは伴わない不織布材料を備える基板層を設けるステップを更に備える。方法は、エンボス樹脂材料及び難燃材料を備えるエンボス加工可能層を設けるステップを更に備える。
【００１９】
方法は、保護層の印刷装飾材料側面がエンボス加工可能層に隣接する状態で、基板層、基板層上にわたってエンボス加工可能層、エンボス加工可能層上にわたって保護層を順次に層状にして積層することによって装飾積層体を形成するステップを更に備える。方法は、形成された装飾積層体の基板層に接着層を加えるステップを更に備える。方法は、構造的構成要素に装飾積層体を貼り付けるステップであって、基板層上の接着層が構造的構成要素上の結合面に隣接するステップを更に備える。
【００２０】
論じてきた特徴、機能、及び、利点は、本開示の様々な実施形態では独立に達成され得る、或いは、更なる他の実施形態では組み合わされてもよく、それらの更なる詳細は、以下の説明及び図面に関連して分かる。
【００２１】
添付図面と併せて解釈される以下の詳細な説明を参照すると、本開示をより良く理解することができ、添付図面は、好ましい典型的な実施形態を示すが、必ずしも原寸に比例して描かれていない。
【図面の簡単な説明】
【００２２】
【図１】本開示の装飾積層体の１つ以上の実施形態を組み入れる飛行体の斜視図の例示である。
【図２】航空機の製造及び保守点検方法の一実施形態のフロー図の例示である。
【図３】航空機の一実施形態の機能ブロック図の例示である。
【図４Ａ】本開示の装飾積層体の一実施形態の分解側面図の例示である。
【図４Ｂ】図４Ａの装飾積層体の組み立て側面図の例示である。
【図５Ａ】本開示の装飾積層体の他の実施形態の分解側面図の例示である。
【図５Ｂ】図５Ａの装飾積層体の組み立て側面図の例示である。
【図６】本開示の方法の一実施形態のフロー図の例示である。
【発明を実施するための形態】
【００２３】
ここで、以下、添付図面を参照して、開示された実施形態を更に十分に説明するが、図面には、開示された実施形態の一部が示されており、全てが示されているとは限らない。確かに、幾つかの異なる実施形態が与えられてもよく、また、それらの実施形態は、本明細書中に記載される実施形態に限定されるように解釈されるべきでない。むしろ、これらの実施形態は、この開示が完全であって開示範囲を当業者へ十分に伝えることができるように与えられる。
【００２４】
ここで、図を参照すると、図１は、本開示の装飾積層体１０の１つ以上の実施形態を組み入れる例えば航空機１２ａの形態を成す飛行体１２の斜視図の例示である。図１に更に示されるように、例えば航空機１２ａの形態を成す飛行体１２は、胴体１４と、機首１６と、翼１８と、エンジン２０と、水平安定板２４及び垂直安定板２６を備える尾翼２２とを備える。
【００２５】
図１に更に示されるように、例えば航空機１２ａの形態を成す飛行体１２は、本明細書中に開示される１つ以上の装飾積層体１０で覆われてもよい例えば航空機構造的構成要素２８ａの形態を成す１つ以上の構造的構成要素２８を備える。例えば航空機構造的構成要素２８ａの形態を成す１つ以上の構造的構成要素２８は、１つ以上の装飾積層体１０で覆われてもよい内部航空機構造的構成要素、例えば、内部天井及び側壁装飾パネル、客室内部側壁及び天井パネル、床パネル、手荷物棚、トイレ及び調理室のパネル及び構造、バルクヘッド隔壁、貨物ビンライナー、窓の遮光板、絶縁バリア、水分バリア、複合機首パネル、及び、他の適した航空機構造的構成要素２８ａであることが好ましい。
【００２６】
典型的な実施形態において、構造的構成要素２８（図１参照）は、航空機１２ａ（図１参照）などの飛行体１２上の航空機構造的構成要素２８ａ（図１参照）を備える。他の実施形態（図示せず）において、構造的構成要素２８（図１参照）は、回転翼航空機上の回転翼航空機構造的構成要素、宇宙船上の宇宙船構造的構成要素、船舶上の船舶構造的構成要素、自動車上の自動車構造的構成要素、トラック上のトラック構造的構成要素、又は、他の適した構造的構成要素２８を備えてもよい。
【００２７】
図２は、航空機の製造及び保守点検方法３０の一実施形態のフロー図の例示である。図３は、航空機４６の一実施形態の機能ブロック図の例示である。図２及び図３を参照すると、本開示の一実施形態は、図２に示される航空機の製造及び保守点検方法３０及び図３に示される航空機４６との関連で説明されてもよい。生産前の間にわたって、典型的な航空機の製造及び保守点検方法３０（図２参照）は、航空機４６（図３参照）の仕様及び設計３２（図２参照）と、材料調達３４（図２参照）とを含んでもよい。製造中、構成要素及び部分組立品の製造３６（図２参照）と航空機４６（図３参照）のシステム統合３８（図２参照）とが行われる。その後、航空機４６（図３参照）は、就航４２（図２参照）するために認証及び搬送４０（図２参照）を経由してもよい。取引先による就航４２（図２参照）の間、航空機４６（図３参照）は、変更、再構成、改修、及び、他の適した保守点検を含んでもよい定期的な整備及び保守点検４４（図２参照）の予定が組まれる。
【００２８】
航空機の製造及び保守点検方法３０（図２参照）のプロセスのそれぞれは、システム統合者、第三者、及び／又は、オペレータ（例えば、取引先）によって実行され或いは行われてもよい。この説明の目的のため、システム統合者は、制限なく、任意の数の航空機製造業者及び主要システム下請業者を含んでもよく、第三者は、制限なく、任意の数のベンダー、下請業者、及び、サプライヤーを含んでもよく、また、オペレータは、航空会社、リース会社、軍事企業、保守点検機関、及び、他の適したオペレータを含んでもよい。
【００２９】
図３に示されるように、典型的な航空機の製造及び保守点検方法３０によって生産される航空機４６は、複数のシステム５０及び内部５２を有する機体４８を含んでもよい。図３に更に示されるように、システム５０の例は、推進システム５４、電気システム５６、油圧システム５８、及び、環境システム６０のうちの１つ以上を含んでもよい。任意の数の他のシステムが含まれてもよい。航空宇宙の例が示されるが、本開示の原理は、自動車産業などの他の産業に適用されてもよい。
【００３０】
本明細書中に具現化される方法及びシステムは、航空機の製造及び保守点検方法３０（図２参照）の任意の１つ以上の段階中に使用されてもよい。例えば、構成要素及び部分組立品の製造３６（図２参照）に対応する構成要素又は部分組立品は、航空機４６（図３参照）が就航４２（図２参照）中にある間に生産される構成要素又は部分組立品と同様の態様で作られ或いは製造されてもよい。また、１つ以上の装置実施形態、方法実施形態、又は、これらの組み合わせは、組み立てを実質的に促進させることによって或いは航空機４６（図３参照）のコストを低減することによって、例えば構成要素及び部分組立品の製造３６（図２参照）中及びシステム統合３８（図２参照）中に利用されてもよい。同様に、装置実施形態、方法実施形態、又は、これらの組み合わせのうちの１つ以上は、例えば制限なく、航空機４６（図３参照）が就航４２（図２参照）〜整備及び保守点検４４（図２参照）中にある間に利用されてもよい。
【００３１】
図４Ａ及び図４Ｂを参照すると、本開示の実施形態では、例えば航空機構造的構成要素２８ａの形態を成す構造的構成要素２８に貼り付けるように構成される例えば装飾積層体１０ａの形態を成す装飾積層体１０が提供される。図４Ａは、本開示の例えば装飾積層体１０ａの形態を成す装飾積層体１０の一実施形態の分解側面図の例示である。図４Ｂは、図４Ａの例えば装飾積層体１０ａの形態を成す装飾積層体１０の組み立て側面図の例示である。
【００３２】
図５Ａ及び図５Ｂを参照すると、本開示の他の実施形態では、例えば航空機構造的構成要素２８ａの形態を成す構造的構成要素２８に貼り付けるように構成される例えば装飾積層体１０ｂの形態を成す装飾積層体１０が提供される。図５Ａは、本開示の例えば装飾積層体１０ｂの形態を成す装飾積層体１０の他の実施形態の分解側面図の例示である。図５Ｂは、図５Ａの例えば装飾積層体１０ｂの形態を成す装飾積層体１０の組み立て側面図の例示である。
【００３３】
好ましくは、以下で更に詳しく論じられる装飾積層体１０（図１、図４Ａ−図５Ｂ参照）は、硬化される繊維強化複合積層体である。好ましくは、装飾積層体１０（図１、図４Ａ−図５Ｂ参照）は、連邦航空局（ＦＡＡ）の重量及び難燃性の規則及び基準を満たしつつ、耐久性があり、汚れにくいとともに、耐摩耗性及び耐衝撃性がある。
【００３４】
図４Ａ−図５Ｂに示されるように、例えば装飾積層体１０ａ又は装飾積層体１０ｂの形態を成す装飾積層体１０は、基板層６４を備える。基板層６４（図４Ａ−図５Ｂ参照）は第１の側面６６ａ（図４Ａ，図５Ａ参照）及び第２の側面６６ｂ（図４Ａ，図５Ａ参照）を有する。
【００３５】
基板層６４（図４Ａ−図５Ｂ参照）は、難燃材料（図４Ａ−図５Ｂ参照）７０を伴う或いは伴わない不織布材料６８（図４Ａ−図５Ｂ参照）を備える。図４Ａ−図４Ｂに示されるように、不織布材料６８は難燃材料７０を含む。好ましくは、難燃材料７０（図４Ａ−図５Ｂ参照）は、不織布材料６８（図４Ａ−図５Ｂ参照）の開放多孔質構造に組み込まれてもよく、そのため、基板層６４（図４Ａ−図５Ｂ参照）に対して更なる厚さを加えない。図５Ａ−図５Ｂに示されるように、不織布材料６８は難燃材料７０（図４Ａ参照）を含まない。
【００３６】
不織布材料６８（図４Ａ参照）は、好ましくは多孔質であり、パターン又は繰り返しパターンを有さない。不織布材料６８（図４Ａ参照）の多孔性に起因して、不織布材料は、該不織布材料６８（図４Ａ参照）の全体にわたって難燃材料７０（図４Ａ参照）を容易に組み込むことができる。
【００３７】
好ましくは、不織布材料６８（図４Ａ参照）は、以下のうちの１つ以上、すなわち、ポリエチレンテレフタレート（ＰＥＴ）、ポチトリメチレンテレフタレート（ＰＴＴ）、ポリプロピレン（ＰＰ）、ポリエチレン（ＰＥ）、ポリアミド（ＰＡ）、ポリフェニレンサルファイド（ＰＰＳ）、アラミド、及び、コポリエステルから成るグループから選択されるポリマーから少なくとも一部が形成される合成ポリマー繊維、グラスファイバを含むガラス繊維、炭素繊維、及び、難燃材料が膨張性又は非膨張性である難燃材料充填不織布材料のうちの１つ以上を備える。したがって、難燃材料７０（図４Ａ参照）は膨張性難燃材料又は非膨張性難燃材料であってもよい。しかしながら、不織布材料６８（図４Ａ参照）は他の適した不織布材料を備えてもよい。不織布材料６８の合成ポリマー繊維（図４Ａ−図５Ｂ参照）はそれぞれ約１ｍｍ（ミリメートル）〜約１２ｍｍの範囲の繊維長を有することが好ましい。不織布材料６８（図４Ａ−図５Ｂ参照）の合成ポリマー繊維は、短繊維を伴って或いは長繊維又は他の適した繊維を伴って形成されてもよい。ガラス繊維は、短鎖マットから形成されてもよく、また、約１ｍｍ〜約３２ｍｍの繊維長を有してもよい。
【００３８】
本明細書中で使用される「膨張性難燃材料」は、熱への暴露の結果として、例えば炎又は火によって、その当初の厚さの何倍にも膨らんで拡張する難燃材料を意味する。膨張性難燃材料は、基板層６４（図４Ａ−図５Ｂ参照）及び航空機構造的構成要素２８ａ（図１、図４Ａ−図５Ｂ参照）などの下層の構造的構成要素２８（図１、図４Ａ−図５Ｂ参照）を保護する絶縁泡状コーティング又は「炭化物」を備える。
【００３９】
好ましくは、不織布材料６８は、装飾積層体１０の形成中に高温で歪まない非配向繊維を備える。好ましくは、不織布材料６８（図４Ａ参照）は複数の繊維又はマイクロファイバを備える。そのような繊維又はマイクロファイバの存在、及び、パターン又は繰り返しパターンを有さない不織布材料６８（図４Ａ参照）の存在は、好ましくは、基板層膜又は織り繊維基板層を有する既存の装飾積層体と比べて、光が通過する装飾積層体１０（図４Ａ−図５Ｂ参照）中の表面界面の数を増大させることができる。これは、ひいては、装飾積層体１０（図４Ａ−図５Ｂ参照）の不透明性を高めることができ、結果として、下層の航空機構造的構成要素２８ａ（図１、図４Ａ−図５Ｂ参照）などの下層の構造的構成要素２８（図１、図４Ａ−図５Ｂ参照）の任意の人目を引かない或いはさもなければ魅力のない特徴を視界から効果的に隠すことができる。
【００４０】
難燃材料７０（図４Ａ参照）は、リン難燃剤、エチレングリコール及びテレフタル酸で重合されたリン難燃剤、又は、他の適した難燃材料７０（図４Ａ参照）を備えることが好ましい。好ましくは、難燃材料７０（図４Ａ参照）は、連邦航空局（ＦＡＡ）の難燃性の規則及び基準を満たす。
【００４１】
装飾積層体１０（図４Ｂ、５Ｂ参照）が形成された後で且つ装飾積層体１０（図４Ｂ，図５Ｂ参照）が航空機構造的構成要素２８ａ（図４Ａ−図５Ｂ参照）などの構造的構成要素２８（図４Ａ−図５Ｂ参照）に貼り付けられる前に、接着層６３（図４Ａ−図５Ｂ参照）が基板層６４（図４Ａ−図５Ｂ参照）と航空機構造的構成要素２８ａ（図４Ａ−図５Ｂ参照）などの構造的構成要素２８（図４Ａ−図５Ｂ参照）との間に塗布されることが好ましい。好ましくは、接着層６３（図４Ａ−図５Ｂ参照）は、感圧接着剤、ホットメルト接着剤、噴霧接着剤、又は、他の適した接着剤を備える。
【００４２】
１つの実施形態では、装飾積層体１０（図４Ｂ参照）が形成された時点で、接着層６３（図４Ａ−図５Ｂ参照）は、装飾積層体１０（図４Ｂ参照）が航空機構造的構成要素２８ａ（図４Ｂ参照）などの構造的構成要素２８（図４Ｂ参照）に貼り付けられる前に、装飾積層体１０（図４Ａ，図５Ａ参照）の基板層６４（図４Ａ，図５Ａ参照）の第１の側面６６ａ（図４Ａ，図５Ａ参照）に塗布されてもよい。装飾積層体１０（図４Ａ−図５Ｂ参照）は、航空機構造的構成要素２８ａ（図４Ａ−図５Ｂ参照）などの構造的構成要素２８（図４Ａ−図５Ｂ参照）の結合面６２（図４Ａ−図５Ｂ参照）に隣接する基板層６４（図４Ａ−図５Ｂ参照）上の接着層６３（図４Ａ−図５Ｂ参照）を用いて、航空機構造的構成要素２８ａ（図４Ａ−図５Ｂ参照）などの構造的構成要素２８（図４Ａ−図５Ｂ参照）に貼り付けられる。
【００４３】
他の実施形態では、以下で論じられる随意的な難燃材料層７２（図４Ａ，図５Ａ参照）が装飾積層体１０（図４Ａ，図５Ａ参照）の基板層６４（図４Ａ，図５Ａ参照）の第１の側面６６ａ（図４Ａ，図５Ａ参照）に加えられる場合には、装飾積層体１０（図４Ｂ参照）が形成された時点で、該装飾積層体が航空機構造的構成要素２８ａ（図４Ｂ参照）などの構造的構成要素２８（図４Ｂ参照）に貼り付けられる前に、接着層６３（図４Ａ−図５Ｂ参照）が基板層６４（図４Ａ，図５Ａ参照）の以下で論じられる難燃材料側面７６（図４Ａ，図５Ａ参照）に塗布されてもよい。
【００４４】
随意的に、装飾積層体１０（図４Ａ−図５Ｂ参照）は難燃材料層７２（図４Ａ−図４Ｂ参照）を更に備えてもよい。装飾積層体１０（図４Ａ−図５Ｂ参照）が形成される前に、難燃材料側面７６（図４Ａ参照）を形成するべく難燃材料層７２（図４Ａ−図４Ｂ参照）が基板層６４（図４Ａ参照）（難燃材料７０（図４Ａ−図５Ｂ参照）を伴う或いは伴わない不織布材料６８（図４Ａ−図５Ｂ参照））の第１の側面６６ａ（図４Ａ参照）に加えられてもよい。随意的な難燃材料層７２（図４Ａ−図５Ｂ参照）が装飾積層体１０（図４Ａ−図５Ｂ参照）内に含まれる場合、難燃材料側面７６（図４Ａ参照）は、装飾積層体１０（図４Ｂ参照）が形成されて航空機構造的構成要素２８ａ（図４Ｂ参照）などの構造的構成要素２８（図４Ｂ参照）に貼り付けられる時点で、接着層６３（図４Ａ−図５Ｂ参照）を受けて航空機構造的構成要素２８ａ（図４Ａ参照）などの構造的構成要素２８（図４Ａ参照）の結合面６２（図４Ａ参照）と対向するように構成されることが好ましい。
【００４５】
基板層６４（図４Ａ−図５Ｂ参照）（難燃材料７０（図４Ａ−図５Ｂ参照）を伴う或いは伴わない及び難燃材料層７２（図４Ａ−図４Ｂ参照）を伴う或いは伴わない不織布材料６８（図４Ａ−図５Ｂ参照））は、好ましくは、約１．０ミル（ミル＝１インチの１０００分の１）〜約４０．０ミルの範囲内の厚さを有する。より好ましくは、基板層６４（図４Ａ−図５Ｂ参照）は約１０．０ミル〜約３０．０ミルの範囲内の厚さを有する。最も好ましくは、基板層６４（図４Ａ−図５Ｂ参照）は約１５．０ミルの厚さを有する。
【００４６】
図４Ａ−図５Ｂに更に示されるように、例えば装飾積層体１０ａ又は装飾積層体１０ｂの形態を成す装飾積層体１０は、基板層６４の第２の側面６６ｂ上に配置されるエンボス加工可能層７８を備える。エンボス加工可能層７８（図４Ａ参照）は第１の側面８０ａ（図４Ａ参照）及び第２の側面８０ｂ（図４Ａ参照）を有する。好ましくは、不織布材料６８（図４Ａ参照）は、エンボス加工可能層７８（図４Ａ参照）のエンボス樹脂材料８２（図４Ａ参照）を機械的に補強するように構成される。
【００４７】
エンボス加工可能層７８（図４Ａ参照）は、エンボス樹脂材料８２（図４Ａ参照）及び更なる難燃材料７０（図４Ａ参照）を備える。エンボス樹脂材料８２（図４Ａ参照）は、ポリエステル、ポリウレタン、フェノール、エポキシ、これらの組み合わせ、又は、他の適した熱硬化性樹脂のうちの１つ以上を備える熱硬化性樹脂を備えてもよい。また、エンボス樹脂材料８２（図４Ａ参照）は、ポリプロピレン（ＰＰ）、ポリエチレン（ＰＥ）、ポリエチレンテレフタレート（ＰＥＴ）、ポチトリメチレンテレフタレート（ＰＴＴ）、ポリアミド（ＰＡ）、ポリエーテルイミド（ＰＥＩ）、ポリ塩化ビニル（ＰＶＣ）、ポリカーボネート、ナイロン、これらの組み合わせ、又は、他の適した熱可塑性樹脂のうちの１つ以上を備える熱可塑性樹脂を備えてもよい。
【００４８】
エンボス加工可能層７８（図４Ａ−図４Ｂ参照）は、好ましくは、約２．０ミル（ミル＝１インチの１０００分の１）〜約８．０ミルの範囲内の厚さを有する。より好ましくは、エンボス加工可能層７８（図４Ａ−図４Ｂ参照）は約３．０ミル〜約６．０ミルの範囲内の厚さを有する。最も好ましくは、エンボス加工可能層７８（図４Ａ−図４Ｂ参照）は約５．０ミルの厚さを有する。
【００４９】
図４Ａ−図５Ｂに更に示されるように、例えば装飾積層体１０ａ又は装飾積層体１０ｂの形態を成す装飾積層体１０は、エンボス加工可能層７８上に配置される保護層８４を備える。保護層８４（図４Ａ，図５Ａ参照）は第１の側面８６ａ（図４Ａ，図５Ａ参照）及び第２の側面８６ｂ（図４Ａ，図５Ａ参照）を有する。保護層８４（図４Ａ−図４Ｂ参照）は、好ましくは、エンボス加工可能層７８（図４Ａ−図５Ｂ参照）及び基板層６４（図４Ａ−図５Ｂ参照）を覆って保護する光学的に透明な或いは半透明な外層である。好ましくは、保護層８４（図４Ａ−図５Ｂ参照）は高い光沢又は中程度の光沢を有する。
【００５０】
保護層８４（図４Ａ−図５Ｂ参照）はポリビニルフッ化物系材料８８（図４Ａ−図５Ｂ参照）を備えることが好ましい。好ましくは、保護層８４（図４Ａ−図５Ｂ参照）は、ポリビニルフッ化物の物理的靱性、化学的不活性、摩耗及び土壌の耐性、及び、温度変化とは無関係な特性の一貫性に起因するポリビニルフッ化物系材料８８（図４Ａ−図５Ｂ参照）を備える。また、ポリビニルフッ化物は、図形を印刷するために使用される多種多様なインクを受けることもできる。
【００５１】
本明細書中で使用される用語「ポリビニルフッ化物系材料」とはポリビニルフッ化物ポリマー（すなわち、フッ化ビニルから形成されるポリマー）のことである。フッ素化ポリマーは、一般に、フッ化ビニルのポリマー、コポリマー、又は、ターポリマーである。好ましいポリビニルフッ化物ポリマーはポリビニルフッ化物（ＰＶＦ）及びポリビニリデンフッ化物（ＰＶＤＦ）である。ＰＶＦはＴＥＤＬＡＲとして市販されている（ＴＥＤＬＡＲは、デラウェア州のウィルミントンにあるＥ．Ｉ．  ＤｕＰｏｎｔ  ｄｅ  Ｎｅｍｏｕｒｓ  ａｎｄ  Ｃｏｍｐａｎｙの登録商標である）。ＰＶＤＦはＫＹＮＡＲとして市販されている（ＫＹＮＡＲは、ペンシルバニア州のプロシアにあるＡｒｋｅｍａ，  Ｉｎｃ．の登録商標である）。
【００５２】
保護層８４（図４Ａ−図５Ｂ参照）は、好ましくは、約０．２ミル（ミル＝１インチの１０００分の１）〜約３．０ミルの範囲内の厚さを有する。より好ましくは、保護層８４（図４Ａ−図５Ｂ参照）は約０．７ミル〜約２．５ミルの範囲内の厚さを有する。最も好ましくは、保護層８４（図４Ａ−図５Ｂ参照）は約０．７ミルの厚さを有する。保護層８４（図４Ａ−図５Ｂ参照）は、鋳造、押し出し成形、又は、他の既知の適した成形プロセス又は方法によって形成されてもよい。
【００５３】
保護層８４（図４Ａ−図５Ｂ参照）は、該保護層８４（図４Ａ，図５Ａ参照）の第１の側面８６ａ（図４Ａ，図５Ａ参照）上に印刷される装飾材料９０（図４Ａ−図５Ｂ参照）を更に有し、この装飾材料９０は、保護層８４（図４Ａ−図５Ｂ参照）の印刷装飾材料側面９２（図４Ａ，図５Ａ参照）を形成する。装飾積層体１０（図４Ａ−図５Ｂ参照）の形成積層時、印刷装飾材料側面９２（図４Ａ，図５Ａ参照）は、エンボス加工可能層７８（図４Ａ，図５Ａ参照）に隣接して対向する。印刷装飾材料側面９２（図４Ａ，図５Ａ参照）は、エンボス加工可能層７８（図４Ａ，図５Ａ参照）の第２の側面８０ｂ（図４Ａ，図５Ａ参照）に対して積層されることが好ましい。
【００５４】
保護層８４（図４Ａ，図５Ａ参照）の印刷装飾材料側面９２（図４Ａ，図５Ａ参照）は、主に、装飾効果、例えば、木理、大理石、ソリッドカラー、パターン効果、又は、他の適した装飾効果を装飾積層体１０（図４Ａ，図５Ａ参照）に与えるために使用される。好ましくは、装飾材料９０（図４Ａ，図５Ａ参照）は、印刷インク、着色インク又は染色液を含む色素媒体、シルクスクリーン印刷、デジタル印刷、塗装、又は、他の適した装飾材料９０（図４Ａ，図５Ａ参照）のうちの１つ以上を備える。
【００５５】
装飾材料９０（図４Ａ−図５Ｂ参照）を保護層８４（図４Ａ，図５Ａ参照）の第１の側面８６ａ（図４Ａ，図５Ａ参照）に印刷する或いは塗布する好ましいプロセス又は方法は、スクリーン印刷、シルクスクリーニング、フレキソ印刷シルクスクリーニング、インクジェット印刷、レーザースクリーン印刷、デジタル印刷、紫外線・電子ビーム印刷、塗装、又は、他の適した印刷又は塗布のプロセス或いは方法を備えてもよい。
【００５６】
保護層８４（図４Ａ，図５Ａ参照）の第２の側面８６ｂ（図４Ａ，図５Ａ参照）は、好ましくは、航空機１２ａ（図１参照）の内部環境に対向して晒される。保護層８４（図４Ａ−図５Ｂ参照）は好ましくは光学的に透明又は半透明な層であるため、装飾材料９０（図４Ａ−図５Ｂ参照）が保護層８４（図４Ａ，図５Ａ参照）の第１の側面８６ａ（図４Ａ，図５Ａ参照）上に印刷されると、装飾材料９０（図４Ａ，図５Ａ参照）は、積層及び処理の後、保護層８４（図４Ａ，図５Ａ参照）を通じて目に見える。
【００５７】
本開示の他の実施形態では、航空機１２ａ（図１参照）が提供される。航空機１２ａ（図１参照）は、胴体１４（図１参照）と、胴体１４（図１参照）に結合される少なくとも１つの翼１８（図１参照）とを備える。航空機１２ａ（図１参照）は、装飾積層体１０（図１、図４Ａ−図５Ｂ参照）を有する少なくとも１つの航空機構造的構成要素２８ａ（図１参照）を更に備える。
【００５８】
より詳しく前述したように、装飾積層体１０（図４Ａ−図５Ｂ参照）は、難燃材料７０（図４Ａ−図５Ｂ参照）を伴う或いは伴わない不織布材料６８（図４Ａ−図５Ｂ参照）を備える基板層６４（図４Ａ−図５Ｂ参照）を備える。装飾積層体１０（図４Ａ−図５Ｂ参照）は、基板層６４（図４Ａ−図５Ｂ参照）上に配置されるエンボス加工可能層７８（図４Ａ−図５Ｂ参照）を更に備える。エンボス加工可能層７８（図４Ａ−図５Ｂ参照）は、エンボス樹脂材料８２（図４Ａ−図５Ｂ参照）及び難燃材料７０（図４Ａ−図５Ｂ参照）を備える。
【００５９】
より詳しく前述したように、装飾積層体１０（図４Ａ−図５Ｂ参照）は、エンボス加工可能層７８（図４Ａ−図５Ｂ参照）上に配置される保護層８４（図４Ａ−図５Ｂ参照）を更に備える。保護層８４（図４Ａ−図５Ｂ参照）は、ポリビニルフッ化物系材料８８（図４Ａ−図５Ｂ参照）を備えるとともに、エンボス加工可能層７８（図４Ａ−図５Ｂ参照）と対向する保護層８４（図４Ａ−図５Ｂ参照）の第１の側面８６ａ（図４Ａ参照）上に印刷される装飾材料９０（図４Ａ−図５Ｂ参照）を有する。
【００６０】
装飾積層体１０（図４Ａ−図５Ｂ参照）は、基板層６４（図４Ａ−図５Ｂ参照）が航空機構造的構成要素２８ａ（図４Ａ−図５Ｂ参照）の結合面６２（図４Ａ−図５Ｂ参照）に対向する状態、１つの実施形態では隣接する状態で、また、接着層６３（図４Ａ−図５Ｂ参照）が装飾積層体１０（図４Ａ−図５Ｂ参照）と少なくとも１つの航空機構造的構成要素２８ａ（図４Ａ−図５Ｂ参照）の結合面６２（図４Ａ−図５Ｂ参照）との間に塗布される状態で、少なくとも１つの航空機構造的構成要素２８ａ（図４Ａ−図５Ｂ参照）に貼り付けられる。
【００６１】
より詳しく前述したように、装飾積層体１０（図４Ａ−図５Ｂ参照）は、随意的に、難燃材料側面７６（図４Ａ，図５Ａ参照）を形成するべく基板層６４（図４Ａ−図５Ｂ参照）の第１の側面６６ａ（図４Ａ，図５Ａ参照）に加えられる難燃材料層７２（図４Ａ−図５Ｂ参照）を更に備えてもよい。難燃材料側面７６（図４Ａ，図５Ａ参照）は、好ましくは、装飾積層体１０（図４Ａ−図５Ｂ参照）が形成されて航空機構造的構成要素２８ａ（図４Ａ−図５Ｂ参照）に貼り付けられる時点で、接着層６３（図４Ａ−図５Ｂ参照）を受けて航空機構造的構成要素２８ａ（図４Ａ，図５Ａ参照）の結合面６２（図４Ａ，図５Ａ参照）と対向するように構成される。
【００６２】
より詳しく前述したように、不織布材料６８（図４Ａ−図５Ｂ参照）は、多孔質であるとともに、以下のうちの１つ以上、すなわち、ポリエチレンテレフタレート（ＰＥＴ）、ポチトリメチレンテレフタレート（ＰＴＴ）、ポリプロピレン（ＰＰ）、ポリエチレン（ＰＥ）、ポリアミド（ＰＡ）、ポリフェニレンサルファイド（ＰＰＳ）、アラミド、及び、コポリエステルから成るグループから選択されるポリマーから少なくとも一部が形成される合成ポリマー繊維、グラスファイバを含むガラス繊維、炭素繊維、及び、難燃材料が膨張性又は非膨張性である難燃材料充填不織布材料のうちの１つ以上から構成される。したがって、難燃材料７０（図４Ａ参照）は膨張性難燃材料又は非膨張性難燃材料であってもよい。
【００６３】
より詳しく前述したように、不織布材料６８（図４Ａ−図５Ｂ参照）は、好ましくは、光が装飾積層体１０（図４Ａ−図５Ｂ参照）を通過する表面界面の数を増大させる複数の繊維又はマイクロファイバを有する。これは、装飾積層体１０（図４Ａ−図５Ｂ参照）及び装飾積層体１０（図４Ａ−図５Ｂ参照）下の航空機構造的構成要素２８ａ（図４Ａ−図５Ｂ参照）の不透明性の増大をもたらし得る。好ましくは、不織布材料６８（図４Ａ−図５Ｂ参照）は、装飾積層体１０（図４Ａ−図５Ｂ参照）の形成中に高温で歪まない非配向繊維を備える。
【００６４】
図６を参照すると、本開示の他の実施形態では、航空機構造的構成要素２８ａ（図１，図４Ａ−図４Ｂ参照）などの構造的構成要素２８（図４Ａ−図５Ｂ参照）に貼り付けるための装飾積層体１０（図４Ａ−図５Ｂ参照）を形成する方法２００が提供される。図６は、本開示の方法２００の一実施形態のフロー図の例示である。
【００６５】
図６に示されるように、方法２００は、印刷装飾材料側面９２（図４Ａ，図５Ａ参照）を形成するべく保護層８４（図４Ａ，図５Ａ参照）の第１の側面８６ａ（図４Ａ，図５Ａ参照）上に装飾材料９０（図４Ａ−図５Ｂ参照）を印刷するステップ２０２を備える。保護層８４（図４Ａ，図５Ａ参照）はポリビニルフッ化物系材料８８（図４Ａ，図５Ａ参照）を備える。
【００６６】
図６に示されるように、方法２００は、基板層６４（図４Ａ−図５Ｂ参照）を設けるステップ２０４を更に備える。基板層６４（図４Ａ−図５Ｂ参照）は、難燃材料７０を伴う（図４Ａ−図４Ｂ参照）或いは難燃材料７０を伴わない（図５Ａ−図５Ｂ参照）不織布材料６８（図４Ａ−図５Ｂ参照）を備える。基板層６４を設けるステップ２０４は、装飾積層体１０の形成中に高温で歪まない非配向繊維として不織布材料６８を形成することを含む。
【００６７】
基板層６４を設けるステップ２０４は、以下のうちの１つ以上、すなわち、ポリエチレンテレフタレート（ＰＥＴ）、ポチトリメチレンテレフタレート（ＰＴＴ）、ポリプロピレン（ＰＰ）、ポリエチレン（ＰＥ）、ポリアミド（ＰＡ）、ポリフェニレンサルファイド（ＰＰＳ）、アラミド、及び、コポリエステルから成るグループから選択されるポリマーから少なくとも一部が形成される合成ポリマー繊維、グラスファイバを含むガラス繊維、炭素繊維、及び、難燃材料が膨張性又は非膨張性である難燃材料充填不織布材料のうちの１つ以上から構成される不織布材料６８を設けることを更に含む。したがって、難燃材料７０（図４Ａ参照）は膨張性難燃材料又は非膨張性難燃材料であってもよい。
【００６８】
図６に示されるように、方法２００は、エンボス加工可能層７８（図４Ａ−図５Ｂ参照）を設けるステップ２０６を更に備える。エンボス加工可能層７８（図４Ａ−図５Ｂ参照）はエンボス樹脂材料８２（図４Ａ−図５Ｂ参照）及び難燃材料７０（図４Ａ−図５Ｂ参照）を備える。
【００６９】
図６に示されるように、方法２００は、基板層６４（図４Ａ−図５Ｂ参照）、基板層（図４Ａ−図５Ｂ参照）上にわたってエンボス加工可能層７８（図４Ａ−図５Ｂ参照）、エンボス加工可能層７８（図４Ａ−図５Ｂ参照）上にわたって保護層８４（図４Ａ，図５Ａ参照）を順次に層状にして積層することによって装飾積層体１０（図４Ａ−図５Ｂ参照）を形成するステップ２０８を更に備える。保護層８４（図４Ａ，図５Ａ参照）の印刷装飾材料側面９２（図４Ａ，図５Ａ参照）がエンボス加工可能層７８（図４Ａ−図５Ｂ参照）に隣接する。
【００７０】
装飾積層体１０（図４Ａ−図５Ｂ参照）を形成するステップ２０８は、好ましくは、プレス成形プロセスを使用して、装飾積層体１０（図４Ａ−図５Ｂ参照）を形成するべく効果的な期間にわたって効果的な高温及び効果的な圧力で基板層６４、エンボス加工可能層７８、及び、保護層８４を加熱して硬化させることを含む。基板層６４、エンボス加工可能層７８、及び、保護層８４は、好ましくは、例えば５フィート×８フィートの大型シート成す平坦な金属当て板等の平坦構造上で層状にされてレイアップされる。大型シートは、好ましくは、例えばプレス成形プロセスで使用される平坦なプラテンを用いて、複数の開放プレスで加熱されて硬化される。
【００７１】
基板層６４、エンボス加工可能層７８、及び、保護層８４を加熱して硬化させるための効果的な高温は、好ましくは、約３００°Ｆ（華氏温度）〜約３３０°Ｆ（華氏温度）の範囲内であり、より好ましくは約３２０°Ｆ（華氏温度）の温度にある。基板層６４、エンボス加工可能層７８、及び、保護層８４を加熱して硬化させるための効果的な期間は、好ましくは、約１０（十）分〜約３０（三十）分の範囲内であり、より好ましくは約２０（二十）分である。基板層６４、エンボス加工可能層７８、及び、保護層８４を加熱して硬化させるための効果的な圧力は、好ましくは高圧、例えば１００ｐｓｉ（ポンド／平方インチ）にある。加熱及び硬化のために選択される温度、圧力、及び、時間は、好ましくは、装飾積層体１０（図４Ａ−図５Ｂ参照）の形成で使用されるエンボス樹脂材料８２（図４Ａ−図５Ｂ参照）のタイプ、例えば、使用される熱硬化性樹脂又は熱可塑性樹脂、又は、使用される熱硬化性樹脂のタイプ或いは熱硬化性樹脂のタイプに基づいて選択される。
【００７２】
好ましくは、レイアップされた基板層６４、エンボス加工可能層７８、及び、保護層８４の大型シートは、約２０（二十）分間にわたって１００ｐｓｉ（ポンド／平方インチ）で且つ約３２０°Ｆ（華氏温度）で複数の開放プレスにおいて加熱されて硬化される。装飾積層体１０（図４Ａ−図５Ｂ参照）は、好ましくは、複数の開放プレスにおいて周囲温度まで冷却され、その後、航空機構造的構成要素２８ａ（図１，図４Ａ，図５Ｂ参照）などの構造的構成要素２８（図１，図４Ａ，図５Ｂ参照）に貼り付けるために除去される。また、装飾積層体１０は、他の既知のプレス成形プロセスを用いて形成されてもよい。
【００７３】
図６に示されるように、方法２００は、形成された装飾積層体１０（図４Ａ−図５Ｂ参照）の基板層６４（図４Ａ−図５Ｂ参照）に対して接着層６３（図４Ａ−図５Ｂ参照）を加えるステップ２１０を更に備える。好ましくは、接着層６３（図４Ａ−図５Ｂ参照）は、感圧接着剤、ホットメルト接着剤、噴霧接着剤、又は、他の適した接着剤を備える。
【００７４】
図６に示されるように、方法２００は、航空機構造的構成要素２８ａ（図１，図４Ａ，図５Ｂ参照）などの構造的構成要素２８（図１，図４Ａ，図５Ｂ参照）に対して装飾積層体１０（図４Ａ−図５Ｂ参照）を貼り付けるステップ２１２を更に備える。基板層６４（図４Ａ−図５Ｂ参照）上の接着層６３（図４Ａ−図５Ｂ参照）は、航空機構造的構成要素２８ａ（図１，図４Ａ，図５Ｂ参照）などの構造的構成要素２８（図１，図４Ａ，図５Ｂ参照）の結合面６２（図４Ａ−図５Ｂ参照）に隣接する。
【００７５】
構造的構成要素２８（図１，図４Ａ，図５Ｂ参照）に対して装飾積層体１０（図４Ａ−図５Ｂ参照）を貼り付けるステップ２１２は、構造的構成要素２８（図４Ａ−図５Ｂ参照）に対して装飾積層体１０（図４Ａ−図５Ｂ参照）を貼り付けるステップであって、構造的構成要素２８（図４Ａ−図５Ｂ参照）が、航空機構造的構成要素２８ａ（図４Ａ−図５Ｂ参照）、回転翼航空機構造的構成要素、宇宙船構造的構成要素、船舶構造的構成要素、自動車構造的構成要素、トラック構造的構成要素、又は、他の適した構造的構成要素を備える。
【００７６】
航空機構造的構成要素２８ａ（図４Ａ−図５Ｂ参照）などの構造的構成要素２８（図１，図４Ａ，図５Ｂ参照）に対して装飾積層体１０（図４Ａ−図５Ｂ参照）を貼り付けるステップ２１２は、航空機構造的構成要素２８ａ（図４Ａ−図５Ｂ参照）などの構造的構成要素２８（図１，図４Ａ，図５Ｂ参照）の平坦面、湾曲面、輪郭面、又は、他の適した表面のうちの１つ以上に対して装飾積層体１０（図４Ａ−図５Ｂ参照）を貼り付けることを更に含む。
【００７７】
図６に示されるように、方法２００は、装飾積層体１０（図４Ａ−図５Ｂ参照）を形成するステップ２０８の前に、難燃材料側面７６（図４Ａ，図５Ａ参照）を形成するべく基板層６４（図４Ａ，図５Ａ参照）の第１の側面６６ａ（図４Ａ，図５Ａ参照）に対して難燃材料層７２（図４Ａ−図５Ｂ参照）を加える随意的なステップ２１４を更に備える。難燃材料側面７６（図４Ａ，図５Ａ参照）は、装飾積層体１０（図４Ａ−図５Ｂ参照）が形成されて航空機構造的構成要素２８ａ（図１，図４Ａ，図５Ｂ参照）などの構造的構成要素２８（図１，図４Ａ，図５Ｂ参照）に貼り付けられる時点で、接着層６３（図４Ａ−図５Ｂ参照）を受けて航空機構造的構成要素２８ａ（図１，図４Ａ，図５Ｂ参照）などの構造的構成要素２８（図１，図４Ａ，図５Ｂ参照）の結合面６２（図４Ａ−図５Ｂ参照）と対向するように構成される。
【００７８】
１つの実施形態では、装飾積層体１０（図４Ｂ参照）が形成された時点で、接着層６３（図４Ａ−図５Ｂ参照）は、装飾積層体１０（図４Ｂ参照）が航空機構造的構成要素２８ａ（図４Ｂ参照）などの構造的構成要素２８（図４Ｂ参照）に貼り付けられる前に、装飾積層体１０（図４Ａ，図５Ａ参照）の基板層６４（図４Ａ，図５Ａ参照）の第１の側面６６ａ（図４Ａ，図５Ａ参照）に塗布されてもよい。他の実施形態では、装飾積層体１０（図４Ａ−図５Ｂ参照）の形成前に随意的な難燃材料層７２（図４Ａ，図５Ａ参照）が装飾積層体１０（図４Ａ，図５Ａ参照）の基板層６４（図４Ａ，図５Ａ参照）の第１の側面６６ａ（図４Ａ，図５Ａ参照）に加えられる場合には、装飾積層体１０（図４Ｂ参照）が形成された時点で、該装飾積層体が航空機構造的構成要素２８ａ（図４Ｂ参照）などの構造的構成要素２８（図４Ｂ参照）に貼り付けられる前に、接着層６３（図４Ａ−図５Ｂ参照）が基板層６４（図４Ａ，図５Ａ参照）の難燃材料側面７６（図４Ａ，図５Ａ参照）に塗布されてもよい。
【００７９】
装飾積層体１０は、熱成形、真空成形、又は、装飾積層体１０（図４Ａ−図５Ｂ参照）を航空機構造的構成要素２８ａ（図４Ｂ参照）などの構造的構成要素２８（図４Ｂ参照）に貼り付けるための他の適した既知の貼り付けプロセスなどの既知のプロセスを使用して、航空機構造的構成要素２８ａ（図４Ｂ，図５Ｂ参照）などの構造的構成要素２８（図４Ｂ，図５Ｂ参照）に貼り付けられてもよい。
【００８０】
装飾積層体１０（図４Ａ−図５Ｂ参照）、方法２００（図６参照）の開示された実施形態は、既知の装飾積層体及び該装飾積層体を形成する方法に優る、特に様々な層に結合する接着剤ベースのエンボス樹脂を伴うポリビニルフッ化物（ＰＶＦ）の基板層を使用する既知の装飾積層体及び方法と比べて優る多くの利点を与える。そのような利点としては、高い強度、高い引裂強度及び引張強度、及び、装飾積層体１０（図４Ａ−図５Ｂ参照）の処理中に高い処理温度に晒されるときの歪み或いは収縮の減少を挙げることができる。処理中に高い処理温度に晒されるときの歪み或いは収縮のそのような減少は、品質要求に基づく生産中の装飾積層体１０（図４Ａ−図５Ｂ参照）の不良の減少をもたらし得る。
【００８１】
また、装飾積層体１０（図４Ａ−図５Ｂ参照）において不織布材料６８（図４Ａ−図５Ｂ参照）を使用することにより、不織布材料６８（図４Ａ−図５Ｂ参照）中の繊維及びマイクロファイバ並びにパターン又は繰り返しパターンがないことに起因して、難燃特性を向上できるとともに、不透明性を高めることができ、その結果、光が不織布材料６８（図４Ａ−図５Ｂ参照）中を通過するための表面界面の数を増大させることができる。そのような不透明性の増大は、新たな装飾積層体１０（図４Ａ−図５Ｂ参照）を使用する際、又は、装飾積層体１０（図４Ａ−図５Ｂ参照）を改装する際に、航空機構造的構成要素２８ａ（図１，図４Ａ，図５Ｂ参照）などの下層の構造的構成要素２８（図１，図４Ａ，図５Ｂ参照）の人目を引かない或いはさもなければ魅力のない特徴の隠蔽を容易にする。
【００８２】
加えて、装飾積層体１０（図４Ａ−図５Ｂ参照）及び方法２００（図６参照）の開示された実施形態は、既知の装飾積層体及び該装飾積層体を形成する方法に優る、特に例えばエンボス加工可能層及び保護層を伴う織り繊維材料の基板層を使用する既知の装飾積層体及び方法と比べて優る利点を与える。不織布材料６８（図４Ａ−図５Ｂ参照）のそのような利点としては、パターン又は繰り返しパターンを有さないことを挙げることができ、それにより、装飾積層体１０（図４Ａ−図５Ｂ参照）の全体の外観に影響を与える場合がある重ね合わせパターンを減らすことができ或いは重ね合わせパターンの形成をなくすことができる。これは、ひいては、外観要求又は審美的要求に基づく生産中の装飾積層体１０（図４Ａ−図５Ｂ参照）の不良の減少をもたらし得る。
【００８３】
項１．構造的構成要素に貼り付けるための装飾積層体において、装飾積層体は、
難燃材料を伴う或いは伴わない不織布材料を備える基板層と、
基板層上に配置されるエンボス加工可能層であって、エンボス加工可能層がエンボス樹脂材料と難燃材料とを備える、エンボス加工可能層と、
エンボス加工可能層上に配置される保護層であって、保護層は、ポリビニルフッ化物系材料を備えるとともに、エンボス加工可能層と対向する保護層の第１の側面上に装飾材料が印刷される、保護層と、を備え、
装飾積層体は、基板層が構造的構成要素の結合面と対向する状態で、及び、接着層が装飾積層体と構造的構成要素の結合面との間に塗布される状態で、構造的構成要素に貼り付けられる、装飾積層体。
項２．難燃材料側面を形成するべく基板層の第１の側面に加えられる難燃材料層を更に備え、難燃材料側面は、装飾積層体が形成されて構造的構成要素に貼り付けられる時点で接着層を受けて構造的構成要素の結合面と対向するように構成される項１の装飾積層体。
項３．不織布材料は、多孔質であるとともに、以下のうちの１つ以上、すなわち、ポリエチレンテレフタレート（ＰＥＴ）、ポチトリメチレンテレフタレート（ＰＴＴ）、ポリプロピレン（ＰＰ）、ポリエチレン（ＰＥ）、ポリアミド（ＰＡ）、ポリフェニレンサルファイド（ＰＰＳ）、アラミド、及び、コポリエステルから成るグループから選択されるポリマーから少なくとも一部が形成される合成ポリマー繊維、グラスファイバを含むガラス繊維、炭素繊維、及び、難燃材料が膨張性又は非膨張性である難燃材料充填不織布材料のうちの１つ以上から構成される、項１の装飾積層体。
項４．不織布材料は、繰り返しパターンを有さないとともに、エンボス加工可能層のエンボス樹脂材料を機械的に補強するように構成される、項１の装飾積層体。
項５．構造的構成要素は、航空機構造的構成要素、回転翼航空機構造的構成要素、宇宙船構造的構成要素、船舶構造的構成要素、自動車構造的構成要素、又は、トラック構造的構成要素を備える、項１の装飾積層体。
項６．難燃材料は、リン難燃剤、及び、エチレングリコール及びテレフタル酸で重合されたリン難燃剤を備える、項１の装飾積層体。
項７．エンボス樹脂材料は、ポリエステル、ポリウレタン、フェノール、エポキシ、及び、これらの組み合わせのうちの１つ以上を備える熱硬化性樹脂を備え、又は、ポリプロピレン（ＰＰ）、ポリエチレン（ＰＥ）、ポリエチレンテレフタレート（ＰＥＴ）、ポチトリメチレンテレフタレート（ＰＴＴ）、ポリアミド（ＰＡ）、ポリエーテルイミド（ＰＥＩ）、ポリ塩化ビニル（ＰＶＣ）、ポリカーボネート、ナイロン、及び、これらの組み合わせのうちの１つ以上を備える熱可塑性樹脂を備える、項１の装飾積層体。
項８．ポリビニルフッ化物系材料は、ポリビニルフッ化物（ＰＶＦ）及びポリビニリデンフッ化物（ＰＶＤＦ）から成るグループから選択される熱可塑性フルオロポリマーを備える、項１の装飾積層体。
項９．装飾材料は、印刷インク、着色インク又は染色液を含む色素媒体、シルクスクリーン印刷、デジタル印刷、及び、塗装のうちの１つ以上を備える項１の装飾積層体。
項１０．胴体と、
胴体に結合される少なくとも１つの翼と、
装飾積層体を有する少なくとも１つの航空機構造的構成要素と、
を備えている航空機において、装飾積層体は、
難燃材料を伴う或いは伴わない不織布材料を備える基板層と、
基板層上に配置されるエンボス加工可能層であって、エンボス加工可能層がエンボス樹脂材料と難燃材料とを備える、エンボス加工可能層と、
エンボス加工可能層上に配置される保護層であって、保護層は、ポリビニルフッ化物系材料を備えるとともに、エンボス加工可能層と対向する保護層の第１の側面上に装飾材料が印刷される、保護層と、
を備え、
装飾積層体は、基板層が少なくとも１つの航空機構造的構成要素の結合面と対向する状態で、及び、接着層が装飾積層体と少なくとも１つの航空機構造的構成要素の結合面との間に塗布される状態で、少なくとも１つの航空機構造的構成要素に貼り付けられる、航空機。
項１１．装飾積層体は、難燃材料側面を形成するべく基板層の第１の側面に加えられる難燃材料層を更に備え、難燃材料側面は、装飾積層体が形成されて航空機構造的構成要素に貼り付けられる時点で接着層を受けて航空機構造的構成要素の結合面と対向するように構成される、項１０の航空機。
項１２．不織布材料は、多孔質であるとともに、以下のうちの１つ以上、すなわち、ポリエチレンテレフタレート（ＰＥＴ）、ポチトリメチレンテレフタレート（ＰＴＴ）、ポリプロピレン（ＰＰ）、ポリエチレン（ＰＥ）、ポリアミド（ＰＡ）、ポリフェニレンサルファイド（ＰＰＳ）、アラミド、及び、コポリエステルから成るグループから選択されるポリマーから少なくとも一部が形成される合成ポリマー繊維、グラスファイバを含むガラス繊維、炭素繊維、及び、難燃材料が膨張性又は非膨張性である難燃材料充填不織布材料のうちの１つ以上から構成される、項１０の航空機。
項１３．不織布材料は、光が通過する表面界面の数を増大させる複数のマイクロファイバ及び繊維を有し、それにより、装飾積層体及び装飾積層体下の少なくとも１つの航空機構造的構成要素の不透明性の増大をもたらす、項１０の航空機。
項１４．不織布材料は、装飾積層体の形成中に高温で歪まない非配向繊維を備える、項１０の航空機。
項１５．構造的構成要素に貼り付けるための装飾積層体を形成する方法において、
印刷装飾材料側面を形成するべく保護層の第１の側面上に装飾材料を印刷するステップであって、保護層がポリビニルフッ化物系材料を備える、ステップと、
難燃材料を伴う或いは伴わない不織布材料を備える基板層を設けるステップと、
エンボス樹脂材料及び難燃材料を備えるエンボス加工可能層を設けるステップと、
保護層の印刷装飾材料側面がエンボス加工可能層に隣接する状態で、基板層、基板層上にわたってエンボス加工可能層、エンボス加工可能層上にわたって保護層を順次に層状にして積層することによって装飾積層体を形成するステップと、
形成された装飾積層体の基板層に接着層を加えるステップと、
構造的構成要素に装飾積層体を貼り付けるステップであって、基板層上の接着層が構造的構成要素上の結合面に隣接するステップと、を備える方法。
項１６．装飾積層体を形成するステップの前に、難燃材料側面を形成するべく基板層の第１の側面に難燃材料層を加えるステップを更に備え、難燃材料側面は、装飾積層体が形成されて構造的構成要素に貼り付けられる時点で接着層を受けて構造的構成要素の結合面と対向するように構成される、項１５の方法。
項１７．装飾積層体を形成するステップは、プレス成形プロセスを使用して、装飾積層体を形成するべく効果的な期間にわたって効果的な高温及び効果的な圧力で基板層、エンボス加工可能層、及び、保護層を加熱して硬化させることを含む、項１５の方法。
項１８．基板層を設けるステップは、以下のうちの１つ以上、すなわち、ポリエチレンテレフタレート（ＰＥＴ）、ポチトリメチレンテレフタレート（ＰＴＴ）、ポリプロピレン（ＰＰ）、ポリエチレン（ＰＥ）、ポリアミド（ＰＡ）、ポリフェニレンサルファイド（ＰＰＳ）、アラミド、及び、コポリエステルから成るグループから選択されるポリマーから少なくとも一部が形成される合成ポリマー繊維、グラスファイバを含むガラス繊維、炭素繊維、及び、難燃材料が膨張性又は非膨張性である難燃材料充填不織布材料のうちの１つ以上から構成される不織布材料を設けることを含む、項１５の方法。
項１９．構造的構成要素に対して装飾積層体を貼り付けるステップは、航空機構造的構成要素、回転翼航空機構造的構成要素、宇宙船構造的構成要素、船舶構造的構成要素、自動車構造的構成要素、又は、トラック構造的構成要素を備える構造的構成要素に対して装飾積層体を貼り付けることを含む、項１５の方法。
項２０．構造的構成要素に対して装飾積層体を貼り付けるステップは、構造的構成要素の平坦面、湾曲面、及び、輪郭面のうちの１つ以上に対して装飾積層体を貼り付けることを含む、項１５の方法。
【００８４】
本開示の多くの改変及び他の実施形態は、前述の説明及び関連図面で与えられる教示内容の利益を有するこの開示が関連する技術分野における当業者が想起できる。本明細書中に記載される実施形態は、例示的であるように意図されており、限定的又は包括的であるように意図されていない。特定の用語が本明細書中で使用されるが、これらの用語は、一般的及び記述的な意味でのみ使用され、限定を目的としていない。
【符号の説明】
【００８５】
１０，１０ａ，１０ｂ  装飾積層体
１２  飛行体
１２ａ  航空機
１４  胴体
１６  機首
１８  翼
２０  エンジン
２２  尾翼
２４  水平安定板
２６  垂直安定板
２８  構造的構成要素
２８ａ  航空機構造的構成要素
３０  航空機の製造及び保守点検方法
３２  仕様及び設計
３４  材料調達
３６  構成要素及び部分組立品の製造
３８  システム統合
４０  認証及び搬送
４２  就航
４４  整備及び保守点検
４６  航空機
４８  機体
５０  システム
５２  内部
５４  推進システム
５６  電気システム
５８  油圧システム
６０  環境システム
６２  結合面
６３  接着層
６４  基板層
６６ａ  第１の側面
６６ｂ  第２の側面
６８  不織布材料
７０  難燃材料
７２  難燃材料層
７６  難燃材料側面
７８  エンボス加工可能層
８０ａ  第１の側面
８０ｂ  第２の側面
８２  エンボス樹脂材料
８４  保護層
８６ａ  第１の側面
８６ｂ  第２の側面
８８  ポリビニルフッ化物系材料
９０  装飾材料
９２  印刷装飾材料側面
２０２  ステップ
２０４  ステップ
２０６  ステップ
２０８  ステップ
２１０  ステップ
２１２  ステップ
２１４  ステップ
【図１】
2016068555.tif 000003
【図２】
2016068555.tif 000004
【図３】
2016068555.tif 000005
【図４Ａ】
2016068555.tif 000006
【図４Ｂ】
2016068555.tif 000007
【図５Ａ】
2016068555.tif 000008
【図５Ｂ】
2016068555.tif 000009
【図６】
2016068555.tif 000010
【外国語明細書】
2016068555000001.pdf